発光装置であり、前記発光装置は、第1の波長の光を発光するように適合される光源、及び前記第1の波長の光を受けるように構成され、前記第1の波長の光の少なくとも一部分を第2の波長の光へ変換するように適合された波長変換部材を含み、前記波長変換部材が、i芳香族性基を主鎖に含むポリエステルを含むキャリアポリマー性材料、及びii次の一般式Iを持つすくなくとも1つの波長変換材料:ここでG1は直鎖又は分岐アルキル基又は酸素含有アルキル基CnH2n1Omであり、nは1から44の整数であり、m<n/2であり、又はYであり;A、B、C、J及びQのそれぞれは独立して、水素、イソプロピル、t-ブチル、フッ素、メトキシ又は無置換アルキル基CnH2n1でありnは1から16の整数であり;G2、G3、及びG4のぞれぞれは独立して、水素フッ素、メトキシ又はムチ感アルキル基CnH2n1でありnは1から16の整数であり、又はXであり;及びD、E、I、L及びMのそれぞれは独立して、水素、フッ素、メトキシ又は無置換アルキル基CnH2n1でありnは1から16の整数である、を含む、発光装置。請求項1に記載の発光装置である、前記G1がYである、発光装置。請求項2に記載の発光装置であり、G2、G3、G4及びG5のそれぞれがXのであり、Aの及びCのそれぞれがイソプロピルであり、及びB、J、Q、D、E、I、L及びMのそれぞれが水素である、発光装置。請求項1に記載の発光装置であり、前記ポリマー性材料が、一般式II:ここでAは次の基:から選択され、及びBは次の基:から選択される、の繰り返し単位を持つ少なくとも1つの芳香族性ジカルボン酸から誘導されるポリエステルホモポリマーを含む、発光装置。請求項4に記載の発光装置であり、前記ポリマー性材料が、位置Aの及びBで前記基の全ての組合せを含む第1の繰り返し単位、及び位置A及びBで前記基の他の組合せ含む第2の繰り返し単位を含む、発光装置。請求項1に記載の発光装置であり、前記ポリマー性材料がポリエチレンテレフタレート及び/又はそのコポリマー及び/又はポリエチレンナフタレート及び/又はそのコポリマーを含む、発光装置。請求項1に記載の発光装置であり、前記ポリマー性材料が、ポリエチレンテレフタレートPET又はポリエチレンナフタレートPEN、又は1、4-シクロヘキサンジメタノールから誘導されるその部分的又は完全なコポリマーを含む、発光装置。請求項1に記載の発光装置であり、前記波長変換化合物が前記ポリマー性材料中に分散される、発光装置。請求項8に記載の発光装置であり、前記ポリマー性材料が膜の形である、発光装置。請求項8に記載の発光装置であり、前記波長変換部材の前記波長変換材料の含有量が、1重量以下である、発光装置。請求項1に記載の発光装置であり、前記波長変換部材が、前記光源から発光された光を第3の波長の光に変換するように適合された第2の波長変換材料を含む、発光装置。請求項11に記載の波長変換であり、前記第2の波長変換材料が無機フォスファー材料である、発光装置。請求項11に記載の発光装置であり、前記第2の波長変換材料が有機フォスファー材料である、発光装置。請求項1に記載の発光装置であり、前記光源及び波長変換部材が、相互に空間的に離れて設けられる、発光装置。請求項1に記載の発光装置であり、前記波長変換部材が、密閉キャビティ内に含まれ、前記キャビティ内の酸素濃度が、前記密閉キャビティ内の全容積に対して3以下である、発光装置。本発明の課題は、この問題を解消することであり、寿命の長いフォスファーを適用する発光装置を提供することである。本発明の第1の側面によると、このおよびその他の課題は発光装置により達成され、前記発行装置は、光源、通常は第1の波長で発光するように適合された少なくとも1つのLED、及び前記第1の波長の光を受けるように構成され、及び前記第1の波長の光に少なくとも一部分を第2の波長へ変換するように適合される、波長変換部材を含み、前記波長変換部材が、iキャリアポリマー材料を含み、これは前記ポリマー主鎖に組み込まれた芳香族性基を含むポリエステルを含む材料であり、及びii次の一般式Iを持つ少なくとも1つの波長変換材料:ここでG1は直鎖又は分岐アルキル基又は酸素含有アルキル基CnH2n1Omであり、nは1から44の整数であり、m<n/2であり、又はYであり;A、B、C、J及びQのそれぞれは独立して、水素、イソプロピル、t-ブチル、フッ素、メトキシ又は無置換アルキル基CnH2n1でありnは1から16の整数であり;G2、G3、及びG4のぞれぞれは独立して、水素、フッ素、メトキシ又は無置換アルキル基CnH2n1でありnは1から16の整数であり、又はXであり;及びD、E、I、L及びMのそれぞれは独立して、水素、フッ素、メトキシ又は無置換アルキル基CnH2n1でありnは1から16の整数である。本発明者は驚くべきことに、上の一般式を持つ波長変換材料は優れた安定性を持ち、従って前記ポリエステルマトリクスに組み込まれると寿命が改善される、ということを見出した。特に、G1がYの一般式による波長変換化合物は、前記ポリエステルマトリクスとの組合せにおいて有利であることが見出された。より有利には、D1がYであり、A、及びCのそれぞれがイソプロピルであり、B、J及びQ、のそれぞれが水素であり、G2、G3、G4及びG5のそれぞれがXであり、D、E、I、L及びMのそれぞれが水素である。本発明の実施態様では、前記ポリマー性材料は一般式IIの繰り返し単位を持つホモポリマーを含む:ここでAは次の基から選択される:及びBは次の2つの基から選択される:又は、前記ポリマー性材料は、位置A及びB、で前記基の全ての組合せを含む種々の繰り返し単位を含むポリエステルコポリマーを含み得る。特に、かかるポリエステルコポリマーは、位置A及びBで前記基の全ての組合せを含む繰り返し単位を含み、及び位置A及びBで前記基の他の組合せを含む第2の繰り返し単位を含むことができる。すなわち、前記コポリマーは、Aが前記A基の1つであり、Bが前記2つのB基である、第1の繰り返し単位を含み得る。前記第2の繰り返し単位は、位置A又は位置B又は位置A及びBのいずれかに関して前記第1の繰り返し単位とは異なる。本発明の実施態様では、前記ポリマー性材料は、1以上の芳香族性カルボン酸から形成され、及びポリエチレンテレフタレート及び/又はそのコポリマー及び/又はポリエチレンナフタレート及び/又はそのコポリマーを含む。特に、前記ポリマー性材料は、ポリエチレンテレフタレートPET又はポリエチレンナフタレートPEN、又は1、4-シクロヘキサンジメタノールから誘導されるそのコポリマーを含み得る。本発明の実施態様では、波長変換材料は前記キャリアポリマー性材料中に分散される。前記ポリマー性材料は、膜を形成し、そこに前記波長変換材料が分散されてよい。前記波長変換部材の中の波長変換材料の含有量は、1重量以下、例えば0.1重量以下、例えば0.01重量以下である。本発明の実施態様では、前記波長変換部材は、前記光源からの発光を第3の波長の光に変換するように適合される第2の波長変換材料を含む。従って、1以上の波長変換材料を用いることで、前記出力光のスペクトル組成をより簡便に望ましく適合され得る。前記第2の波長変換材料は無機又は有機物であり得る。本発明の実施態様では、前記光源及び波長変換部材は、相互に空間的に離れて設けられ、これは所謂リモート構成である。従って、前記フォスファーはLEDの高操作温度へ暴露がより少なくなり、前記フォスファーの分解速度が、前記フォスファーが前記光源により近くに又は直接隣接して設けられる場合に比べて低減されることとなる。本発明の実施態様では、前記波長変換材料は発光装置の密閉キャビティ内に含まれ、そこでの酸素濃度は、前記密閉キャビティの容積の、3以下、好ましくは0.6以下及びより好ましくは0.1以下である。本発明者は、前記のポリマー性材料及び波長変換材料を含む本発明の波長変換部材は、低酸素含有雰囲気下に維持すると特に優れた安定性を示す、ということを見出した。場合により、前記気密キャビティはさらに、前記キャビティ内の雰囲気から酸素を除去するように適合されるゲッターを含み得る。従って、前記密閉キャビティ内の低酸素含有量は、同じ低酸素雰囲気下でキャビティを密閉することなく得ることができ、又は前記キャビティ内の部品や材料から前記密閉キャビティ内の酸素ガスを放出することも許容され得る。本発明の実施態様では、及び前記キャビティがまたゲッターを含む場合には、前記キャビティは、非密閉、即ち酸素などのガス透過性である密閉剤で密閉される。留意すべきは、本発明は特許請求の範囲に挙げられる全ての構成の組合せに関する、ということである。本発明のこの及びその他の側面について、以下より詳細に添付図面を参照して本発明の実施態様を示しつつ説明される。本発明の発明者は、あるペリレン誘導体は、他の有機フォスファー化合物の急速な分解を起こす条件に暴露されても予期しない長寿命を持つ、ということを見出した。特に、本発明者は、ペリレン誘導体が、PETマトリクス、例えば膜内に含まれる場合、前記フォスファーは、青色光で照射される場合に空気中及び半嫌気性条件下で驚くべき優れた安定性を示す、ということを見出した。さらに、前記フォスファー分解は、前記フォスファーがLED要素と統合される代わりにリモート構成で適用される場合、とりわけ低温度で適用される場合に、遅くなる、ということが見出された。図1は、本発明の実施、によるLED系発光装置を示す。この実施態様の発光装置は、レトロフィットランプ100として与えられる。前記レトロフィットランプは、LED系ランプの当業者によく知られており、LEDを待たない古いタイプのランプの外観を持つLEDランプである。前記ランプ100は基礎部102を含み、ここに、例えばエジソンネジキャップや押し込みキャップなどの伝統的なキャップ102が設けられている。さらに、前記ランプ100は、キャビティ104を閉じる球状光出力部材103を持つ。複数のLED105が、前記キャビティ104内の前記基礎部102上に設けられている。波長変換部材106が、前記光出力部材103の内側、即ち前記キャビティ104に面する前記光出力部材の外側に設けられる。前記波長変換部材は前記光出力部材上へのコーティングとして適用され得る。前記波長変換材料が、例えば前記光出力部材から遊離して設けられかつ好適な形状持つ膜又はシートなどの自己支持性層であってもよい。又はそれは、前記LEDからある距離離れて、及び前記光出力部材から離れてLEDを被覆するフード部材としての形状であってよい。前記波長変換材料は波長変換材料のマトリクス又はキャリアを含む。前記マトリクス又はキャリア材料は、ポリマー性材料の形で形成され、通常は光透過性であり、それによりLED及び前記波長変換材料で変換された光が前記マトリクス材料を透過して前記光出力部材へ伝達され得る。前記マトリクス又はキャリアポリマー材料は、1以上の芳香族性ジカルボン酸から誘導される少なくともいくつかの繰り返し単位を含むポリエステルを含む。通常は芳香族基は、前記ポリマーの主鎖を形成する。例えば、前記ポリマー性材料は一般式IIの繰り返し単位を持つホモポリマーを含む:ここで、前記ポリマー主鎖Aの繰り返し単位の少なくともいくらかは、次の基から選択される芳香族性基である。前記繰り返し単位の1以上の基Bは、シクロヘキサン基などの環状炭化水素基を含み得る。例えば、前記ポリマー主鎖の繰り返し単位の前記-CH22-基は、環状炭化水素基、例えば1、4-ジメチレンシクロヘキサン基と置換され得る。特に、Bは次の2つの基から選択される。特に、前記ポリマー性材料は、ポリエチレンテレフタレートPETここで式IIの位置Aは1、4-フェニレンに対応し、式IIの位置Bはエチレンに対応する;ポリエチレンナフタレートPENここで式IIの位置Aはナフタレンに対応し、式IIの位置Bはエチレンに対応するである。PETは、エチレングリコール及びテレフタル酸とのエステル化反応で製造され得る。従って、前記マトリクス材料は:エチレングリコール及び少なくとも1つの芳香族ジカルボン酸から製造されるポリエステル、エチレングリコールと1、4-シクロヘキサンジメタノールとの混合物と、芳香族性ジカルボン酸とから製造されるコポリマー、エチレングリコールと芳香族性ジカルボン酸から製造されるコポリマー、及びエチレングリコールと1、4-シクロヘキサンジメタノールの混合物と、芳香族性ジカルボン酸混合物とから製造されるコポリマー、からなる群から選択される1以上のポリマーを含み得る。本発明の前記波長変換材料は前記マトリクス材料中に分散され得る。本発明の波長変換材料は、一般式Iの化合物を含む群から選択される少なくとも1つの化合物を含み:ここでG1は直鎖又は分岐アルキル基又は酸素含有アルキル基CnH2n1Omであり、nは1から44の整数であり、m<n/2であり、又はYであり;A、B、C、J及びQのそれぞれは独立して、水素、イソプロピル、t-ブチル、フッ素、メトキシ又は無置換アルキル基CnH2n1でありnは1から16の整数であり;G2、G3、及びG4のぞれぞれは独立して、水素、フッ素、メトキシ又は無置換アルキル基CnH2n1でありnは1から16の整数であり、又はXであり;及びD、E、I、L及びMのそれぞれは独立して、水素、フッ素、メトキシ又は無置換アルキル基CnH2n1でありnは1から16の整数である。通常はG2、G3、G4及びG5は水素又はX、であり、及びD、E、I、L及びMのすくなくとも1つは水素である。例えば、D、E、I及びMのすくなくとも2つは水素であり得る。これらの波長変換化合物は、PETマトリクス中で特に優れた安定性を持つことが見出された。通常は、J及びQのすくなくとも1つは水素である。通常は、前記波長変換材料は前記マトリクス中に分散される。前記波長変換材料の濃度は、前記マトリクス材料及び波長変換材料の合計重量に対して、1重量以下、好ましくは0.1重量以下、及びより好ましくは0.01重量以下である。前記キャリアポリマー性材料は、波長変換材料が分散された膜の形であり、前記膜の厚さは、10マイクロメートルから2mmの範囲であり得る。射出成形することもまた可能である。前記の波長変換材料に加えて、前記波長変換部材は場合により、前記第1の波長を第3の波長に変換するように適合される第2の波長変換材料を含み得る。前記第2の波長変換材料は、無機フォスファー材料又は有機フォスファー材料、例えばペリレン誘導体であり得る。前記第2の波長変換材料はまた、前記第1の波長変換化合物と同じ一般式を持つ化合物であって、G1、G2、G3、G4、G5、A、B、C、D、E、I、M、L及びQの1以上の位置で異なる置換基を持つ化合物であり得る。前記キャビティ104内の雰囲気は空気であり得る、又はある組成になるように制御され得る。例えば前記キャビティ104は、窒素やアルゴンなどの希ガスなどの不活性ガスで充填され得る。本発明の実施態様では、前記キャビティ104内の酸素濃度は、できるだけ低く維持され、例えば前記密閉キャビティの容積に対して、20以下、15以下、10以下、5以下、3以下、1以下、0.6以下及び好ましくは0.1以下である。本発明の実施態様では、前記波長変換部材106を含む前記キャビティ104を密閉するように前記光出力部材103は密閉され得る。密閉部107は、前記キャビティを密閉するために設けられ得る。前記キャビティの密閉は、酸素などの分解性ガスの前記キャビティ内の量を減らす方法及び条件を用いて実施され得る。かかる方法及び条件は当業者に知られており、キャビティを真空ポンプする及びキャビティを不活性ガスで充填すること;不活性ガスでキャビティをフラッシュさせること;又はグローブボックスなどの無酸素環境内でキャビティを密閉する、ことが含まれる。従って、キャビティ104内の雰囲気は、通常の空気に比べて酸素含有量が低減されている。又は本発明の実施態様では、前記キャビティ104は密閉されていない。例えば、前記密閉部107は透過性であり、前記キャビティ104内にガス例えば酸素が低速度で透過することを可能にする。透過性密閉部は通常エポキシ接着剤などの有機接着剤である。さらには、本発明の実施態様では、キャビティ104は場合により、特に酸素を前記キャビティ104内の雰囲気から除去するように適合されるゲッター108を含む。有利には、ゲッターを用いることで、前記キャビティ104内の酸素含有量は、ガス密閉部を使用することなく、その代わりに透過性の密閉部を用いて制御することが可能となる。しかしゲッターを密閉部と共に用いることが有利であり;一つの利点は、前記ゲッターが前記キャビティ104内に捕捉される少なくともある程度の酸素を吸収することから、前記密閉が無酸素条件下で影響される必要がないということである。本発明のフォスファー化合物の利点は、実施例で示される。実施例1:異なる有機フォスファー化合物の安定性寿命が異なる条件下で試験された。使用された化合物は次の化合物である。化合物IVはBASFから、色素F-300又はF-305として入手可能であり、これは一般式Iにおいて、G1がY、及びG2、G3、G4及びG5がXであり、Aの及びCのそれぞれがイソプロピルであり、B、J及びQ、のそれぞれが水素であり、D、E、I、L及びMのそれぞれが水素に対応する。それぞれの化合物は、層に形成された2つの異なるポリマー性マトリクス内に組み込まれ、空気中又は0.1酸素を含む窒素を含む制御された雰囲気下に置かれた。フォスファーを含むマトリクスが、450nmの青色光で、4.1W/cm2の光束密度で温度60°Cで照射され、発光強度を照射時間の関数として測定された。フォスファー濃度及び層厚さは、青色光の透過率が、照射のt=0秒で90となるように選択された。前記フォスファーの寿命は、光強度が10低減されるとして定義された。結果を表1にまとめた。表1から分かるように、化合物IVは、PET膜に含まれると、通常の空気中でも低酸素含有雰囲気中でも非常に長寿命となる。試験された他の有機フォスファーは、空気中でも、低酸素含有雰囲気中でもそのような高い安定性は示さない。有機フォスファーの分解速度は、光束密度に依存し、これはまた前記装置に依存する。留意すべきことは、この実験の光束密度4.1W/cm2は、LED系の有機フォスファーを含む照明装置で通常使用されるものよりは高いということである。従って、本実施例は加速条件を用いるものであり、PETマトリクス中の化合物IVでの波長変換材料は、通常の市販のLED系発光装置では3200時間よりもずっと長い寿命を持つものであると考えられる。当業者は、本発明はここで記載された好ましい実施態様に制限されるものではないことは理解する。対照的に、多くの変更変法が添付の特許請求の範囲の範囲内で可能である。例えば、図1に示される実施態様において開示される密閉キャビティを設けることはかならずしも必要ではない。波長変換部材がかかるキャビティ内に含まれ、一方光源は同じキャビティ内には含まれず、他のキャビティ内に設けられ、又はかかるキャビティ内には全く含まれない、ということも、本発明に含まれる。また、前記キャビティ104を持たない発光装置を提供することも可能である。そのような実施態様では、前記波長変部材は、光源と直接又は間接的に接触するように構成されることができ、例えば光案内により光源から分離され得る。